(57)【要約】【課題】即席麺やスナック菓子などの容器の開口部を封止するために用いられるフタ材であって、易剥離性を有し、かつ剥がす途中で破れてしまうおそれがなく、全体をスムーズに剥離することができるフタ材を提供する。【解決手段】容器のフタ材１であって、紙基材層１１、延伸フィルム層１２、容器の開口部にヒートシールされるシーラント層１３がこの順で積層され、延伸フィルム層がシーラント層上に直接または接着剤を介して積層されている。【選択図】図１
2020125148.tif 000002
【特許請求の範囲】
【請求項１】
容器のフタ材であって、紙基材層、延伸フィルム層、容器の開口部にヒートシールされるシーラント層がこの順で積層され、前記延伸フィルム層が前記シーラント層上に直接または接着剤を介して積層されていることを特徴とするフタ材。
【請求項２】
前記シーラント層がイージーピール性のシーラント層であることを特徴とする請求項１に記載のフタ材。
【請求項３】
請求項１または２のいずれかに記載のフタ材が設けられたカップ容器。
【発明の詳細な説明】
【技術分野】
【０００１】
本発明は、即席麺やスナック菓子などの容器に用いられるフタ材に関する。特に、易剥離性を有し、かつ剥がす途中で破れてしまうおそれがなく、スムーズに開封できるフタ材に関する。
【背景技術】
【０００２】
従来から、即席麺やスナック菓子等を収納する容器の、上部に開口部を有し上部周縁にフランジ部を有する容器のフランジ部に接着されるフタ材として、最外層を紙層または樹脂フィルムと紙の積層体、最内層をシーラント層としたフタ材が知られている。この種の容器においては、底壁とその周りに立設した周壁と上部開口を備え、更に当該周壁の上端縁より水平方向に延出したフランジ部を備えた容器本体と、紙と樹脂フィルム等の積層体からなるフタ材とを組み合わせて、当該容器本体のフランジ部にフタ材をヒートシールして容器の上部開口を密封する構造を有している。そのためフタ材は、内容物の保護や保存性を備えると共に、容器本体へのヒートシール性を備えていることが求められる。そのためフタ材の容器口部に接着する面である最内層には接着層としてシーラント層が設けられる。
【０００３】
一般に、この種の容器に用いられるフタ材として、紙を基材として樹脂フィルム等を多層にラミネートされた積層体からなるフタ材が開発されており、種々のタイプのものが利用されている。例えば、容器に即席麺等の内容物を収容してフタ材によりシールした製品を製造する場合、フタ材には、安定したシール強度を有すること、安全上、衛生上の問題がないこと、輸送時、保管時などの流通過程で破れないこと、必要な耐熱性、バリア性、ヒートシール性、印刷適性、容器材料及び使用条件への適合性を有すること、低コストであること、また、開封方法が分かり易いこと、イージーピール性であること、開封時にフタ材が裂けることなく開封できること、フタ材のシーラントが容器のフランジ部に残留しないこと、などの特性が求められる。
【０００４】
この様なフタ材として、例えば特許文献１には、紙基材層、アルミニウム箔層及び２層共押出ヒートシール性樹脂層をこの順に積層し、２層共押出ヒートシール性樹脂層の内容物に接する最内層が、ポリエチレン系樹脂に重合性芳香族ビニルモノマーを含浸重合した改質ポリエチレン系ポリマーアロイを含有する層であるフタ材が開示され、優れた易開封性を発揮し、滑らかなピール感が得られ、糸引きや紙剥けが生じにくく、シール強度の制御が容易であり、品質にばらつきが生じにくく、良好な密封性を達成できるなどとしている。
【０００５】
しかしながら従来のフタ材においては、紙基材、アルミ箔、ヒートシール樹脂層などは破断、破れに対する耐性が低く、フタ材の開封時に、フランジ部に接着したシーラント層が、使用者の力の入れ加減や開封の方向によっては、フランジ部から剥離しない部分ができて、シーラント層の破断がおき、これが紙基材層など他の層にも伝わってフタ材が破れることがあった。
【０００６】
すなわち図４に例示する様に、フタ材３をタブ３４の部分を引っ張って剥がそうとするとき、破れ目３５で破れ、フタ材の一部３６がフランジ部２１に接着したまま容器２０側に残留してしまうことがあった。特に、容器に内容物を封入する製造過程や、流通過程、また消費者が容器を取り扱う過程において、容器がぶつかり合うなどしたときにフタ材の縁に微小な傷が入ると、その傷をきっかけに破れが進行し易かった。容器側に残ってしまったフタ材は邪魔であり、あらためて剥がすには余計な手間がかかり、見た目も良くないため問題となっていた。
【先行技術文献】
【特許文献】
【０００７】
【特許文献１】特開２０１７−５６７２２号公報
【発明の概要】
【発明が解決しようとする課題】
【０００８】
本発明はこれらの問題点を解決するためなされたもので、即席麺やスナック菓子などの容器の開口部を封止するために用いられるフタ材であって、易剥離性を有し、かつ剥がす途中で破れてしまうおそれがなく、全体をスムーズに剥離することができるフタ材を提供することを課題とする。
【課題を解決するための手段】
【０００９】
上記課題を解決するため、本発明の請求項１に係る発明は、
容器のフタ材であって、紙基材層、延伸フィルム層、容器の開口部にヒートシールされるシーラント層がこの順で積層され、前記延伸フィルム層が前記シーラント層上に直接または接着剤を介して積層されていることを特徴とするフタ材である。
【００１０】
また、本発明の請求項２に係る発明は、
前記シーラント層がイージーピール性のシーラント層であることを特徴とする請求項１に記載のフタ材である。
【００１１】
また、本発明の請求項３に係る発明は、
請求項１または２のいずれかに記載のフタ材が設けられたカップ容器である。
【発明の効果】
【００１２】
本発明によれば、容器からフタ材を剥がす際に、シーラント層の一部で剥離が不安定になり破断が生じても、シーラント層上に直接または接着剤を介して積層されている延伸フィルムは耐引裂き性が高いため破断が伝わり難く、延伸フィルム層、紙基材層など他の層が破れることがなく、フタ材全体をきれいに容易に剥離することができる。
【００１３】
また、フタ材が破れることなく全体をきれいに剥離できる容器が得られる。
【図面の簡単な説明】
【００１４】
【図１】本発明のフタ材の層構成の一例の模式図である。
【図２】本発明のフタ材を装着した容器を開封する態様を示す説明図である。
【図３】本発明のフタ材の層構成の別の例の模式図である。
【図４】従来のフタ材を装着した容器を開封する様子を示す説明図である。
【発明を実施するための形態】
【００１５】
以下、本発明の実施の形態を、図面を参照しながら詳細に説明する。なお本発明は以下に説明する実施形態に限定されるものではない。
【００１６】
図１は、本発明のフタ材の層構成の一例の模式図である。フタ材１は、少なくとも紙基材層１１、延伸フィルム層１２、容器の開口部にヒートシールされて開口部を封止するためのシーラント層１３がこの順で積層されて構成されている。そして延伸フィルム層１２はシーラント層１３上に、ここでは直接積層されている。必要に応じ、各層間に接着剤の層を設けても良い。また、各層を積層する順序、および延伸フィルム層１２をシーラント層１３上に直接または接着剤を介して積層する関係が保持される限りにおいて、他の層を
設けることも可能である。
【００１７】
紙基材層１１は、例えば、模造紙、クレイコート紙、アート紙、クラフト紙、板紙、合成紙等の各種の紙を使用することができる。紙基材層は、フタ材としての強度、シール時の耐熱性、開封時の折癖等を保持させるためなどに使用され、また、所望の印刷パターン等を設けるためには印刷適性を有すると好ましく、また、他のフィルム等と積層することから積層適性等を有することが好ましい。その厚さとしては、秤量で約５０〜３００ｇ／ｍ２程度のものを使用することができる。
【００１８】
延伸フィルム層１２としては、機械的、化学的、物理的に優れた特性を有する延伸フィルムを使用することができ、例えば、二軸延伸ポリエチレンテレフタレート（ＰＥＴ）フィルム、二軸延伸ナイロン（ＮＹ）フィルム、二軸・一軸延伸ポリプロピレン（ＰＰ）フィルム、二軸・一軸延伸ポリエチレン（ＰＥ）フィルム等を使用することが好ましく、中でも二軸延伸ポリエチレンテレフタレート（ＰＥＴ）フィルムを使用することが最も好ましい。上記のような樹脂フィルムないしシートは、フタ材としての強度を保持させて引き剥がす際の紙基材層１１の破壊を防止し、さらにヒートシール時の耐熱性等も保持させ、さらにガスバリア性等の機能も兼ねさせるものである。
【００１９】
紙基材層１１に延伸フィルム層１２を積層する際には、必要に応じ接着剤を介して積層することができる。そのような接着剤としては、ドライラミネーションあるいは無溶剤型ドライラミネーション等において使用する接着剤を使用することができる。例えば、ビニル系樹脂、オレフィン系樹脂、アクリル系樹脂、ポリアミド系樹脂、エポキシ系樹脂、ゴム系樹脂、ウレタン系樹脂、ポリエステル系樹脂等を主体とする接着剤を使用することができ、その形態としては、水性型、溶剤型、一液型、二液型、硬化型、エマルジョン型、無溶剤型等のいずれのものでもよい。
【００２０】
シーラント層１３としては、例えば、加熱によって溶融し相互に融着し得るヒートシール性を有する樹脂のフィルムないしシートを使用して形成することができる。例えば、低密度ポリエチレン、中密度ポリエチレン、高密度ポリエチレン、直鎖状低密度ポリエチレン、ポリプロピレン、エチレン−酢酸ビニル共重合体、アイオノマー樹脂、エチレン−アクリル酸エチル共重合体、エチレン−アクリル酸共重合体、メチルペンテンポリマー、ポリブテンポリマー等の樹脂のフィルムないしシート、あるいは上記に挙げた樹脂をビヒクルの主成分とする樹脂組成物のコーティング膜等を使用することができる。
【００２１】
また例えば、ワックス、熱可塑性樹脂、粘着付与剤、助剤、その他等からなるホットメルトラミネート用接着剤を使用することもできる。ワックスとしては、パラフィンワックス、マイクロクリスタリンワックス等の石油ワックス、ポリエチレンワックス等を使用することができる。また、熱可塑性樹脂としては、例えば、酢酸ビニル系樹脂、エチレン−酢酸ビニル共重合体、ポリエチレン、ブチルゴム、ポリイソブチレン等を使用することができる。また粘着付与剤としては、例えば、ロジン、水添ロジン、重合ロジン、水添ロジンエステル、テルペン系樹脂、石油系樹脂、クマロンインデン系樹脂、フェノール系樹脂、キシレン系樹脂等を使用することができる。また、助剤としては、酸化防止剤、紫外線吸収剤、帯電防止剤、滑剤、充填剤、防カビ剤等を使用することができる。
【００２２】
シーラント層１３は、単層でも多層でも良いが、シーラント層１３の少なくとも最内面、すなわち容器に接着される面は、低密度ポリエチレン、直鎖状低密度ポリエチレン、エチレン−酢酸ビニル共重合体樹脂、あるいは、エチレン−メタクリル酸共重合体樹脂、エチレン−アクリル酸共重合体樹脂などの酸コポリマー樹脂を主成分とした混合樹脂からなるイージーピールシーラント樹脂層となっていることが好ましい。
【００２３】
上記のイージーピールシーラント樹脂は、容器のフランジ部の素材と熱シールできる樹脂を主成分とし、混合する副成分として、容器のフランジ部の素材と熱シールされることが無く、主成分と相溶性が無い、あるいは低い樹脂を用いて混合して、主成分を海とし、副成分を島とする海島構造の混合樹脂となったものが好適なものとして例示できる。この様なイージーピールシーラント樹脂は、イージーピール樹脂またはイージーピールフィルムとして市販されており、これらを使用しても良い。
【００２４】
本発明において、シーラント層１３を形成する方法としては、溶融押出コーティング法、加熱溶融したホットメルト用組成物をグラビアシリンダーで塗布するグラビアホットメルトコーティング法等によって形成することができるが、これらに限らず公知のコーティング法から適宜選択して採用することができる。
【００２５】
また、シーラント層１３の厚みは２０μｍ〜６０μｍが好ましく用いられる。２０μｍ未満では、容器のフランジ部の微細な凹凸に対応できなかったり、シール時の圧力が均一に伝わらなかったりして、シール不良を起こす可能性がある。一方、６０μｍより厚いと、シール時の熱が伝わりづらく、シーラント層１３のフタ材１としての外側の方が早く溶解して、シールの圧力によって未シール側に押し出され、きれいにシールできず、また、開封するときイージーピール性が悪くなる。また、開封してフタを折り曲げるとき腰が強くなっているので、折り曲げにくくなる。
【００２６】
フタ材１は、図２に示す様に即席麺やスナック菓子などの容器２０の開口部２２を取り巻く平坦部であるフランジ部２１にヒートシールされた態様で使用されるもので、タブ１９をもって上方に引き上げることでフランジ部２１でのシールが剥がれ、フタ材１が破れること無く全体がきれいに剥がれることで、開口部２２から内容物を容易に摂取できる容器２０が構成されるようにするものである。
【００２７】
本発明のフタ材に設けることができる他の層としては、例えば、図３に示す様に、表面保護層１４、印刷層１５、押出樹脂層１６、金属箔層１７、接着剤１８、ガスバリア層（図示せず）、透明蒸着層（図示せず）などが挙げられるが、これらに限られない。
【００２８】
例えば印刷層１５としては、フタ材２に装飾、内容物の表示、賞味期間の表示、製造者、販売者等の表示等の表示のために、文字、絵柄、図形、記号等の任意のパターンを印刷して設けることができる。印刷層１５は、例えば、通常のインキ組成物を使用してオフセット印刷あるいはグラビア印刷等の通常の印刷法等によって形成することができる。
【００２９】
さらに、印刷層１５を保護するために表面保護層１４を設けると好ましく、例えば、樹脂のフィルムないしシートをラミネートすることにより、あるいは樹脂をビヒクルの主成分とする組成物をコーティングしてコーティング膜等を形成することによって、表面保護層１４を設けることができる。上記の樹脂としては、例えば、ポリオレフィン系樹脂、アクリル系樹脂、ポリエステル系樹脂、ポリウレタン系樹脂、ポリアミド系樹脂、セルロース系樹脂等を使用することができる。
【００３０】
押出ラミネート法による積層のための押出樹脂層１６としては、低密度ポリエチレン、直鎖状低密度ポリエチレン、ポリプロピレン、エチレン−酢酸ビニル共重合体樹脂、エチレンと酸のコポリマー樹脂、合成ゴムの何れか一以上を主体とする熱可塑性樹脂が好ましく使用できる。
【００３１】
金属箔層１７としては、アルミニウム箔が好適に用いられる。アルミニウム箔を用いた構成のフタ材は、アルミニウム箔の特徴である剛性、塑性変形性によりカールの発生を抑制できる。また、このフタ材が熱封緘性フタ材としてカップ型の容器に取り付けられ、収
容された食品を食するに際し、フタ材の一部分を捲り上げるように開いたときや、再封したときの形状の保持性であるデッドホールド性が向上する。
【００３２】
接着剤１８としては、ウェットラミネート用接着剤、ドライラミネート用接着剤、ノンソルベントラミ接着剤、ホットメルト剤などを使用することができる。
【００３３】
また、フタ材２にガスバリア性を付与するために、例えば、ポリ塩化ビニリデン、ポリビニルアルコール、エチレン−酢酸ビニル共重合体のケン化物等のガスバリア性に富む樹脂のフィルムないしシート等を積層してもよい。あるいはいずれかの層に無機酸化物等の蒸着膜を形成しても良く、前記蒸着膜を設けた樹脂のフィルムを積層してもよい。
【実施例】
【００３４】
以下に実施例により本発明をさらに具体的に説明する。
【００３５】
＜実施例１＞
・以下の層構成のフタ材を作製した。
（フタ材の層構成）
・印刷層
・紙基材層：片アート紙（坪量７９．１ｇ／ｍ２）
・接着剤
・延伸フィルム層：二軸延伸ＰＥＴフィルム（厚さ１２μｍ）
・接着剤
・シーラント層：イージーピールフィルム（厚さ３０μｍ）
（評価方法）
・カップ麺容器のフランジ部に上記構成のフタ材をヒートシールしたサンプルを１０個作製し、開封したときに１０個全てで破れが発生しなかった場合を合格（○）とした。
【００３６】
＜実施例２＞
（フタ材の層構成）
・表面保護層：ＰＥＴフィルム（厚さ１２μｍ）
・印刷層
・接着剤
・紙基材層：片アート紙（坪量７９．１ｇ／ｍ２）
・接着剤
・延伸フィルム層：二軸延伸ＮＹフィルム（厚さ１５μｍ）
・接着剤
・シーラント層：イージーピールフィルム（厚さ３０μｍ）
・層構成を以上のようにした以外は実施例１と同様のフタ材を作製し、同様に評価した。
【００３７】
＜実施例３＞
（フタ材の層構成）
・表面保護層：ＰＥＴフィルム（厚さ１２μｍ）
・接着剤
・印刷層
・紙基材層：片アート紙（坪量１２７．９ｇ／ｍ２）
・押出樹脂層：押出ＰＥ（厚さ２０μｍ）
・延伸フィルム層：透明蒸着二軸延伸ＰＥＴフィルム（厚さ１２μｍ）
・接着剤
・シーラント層：イージーピールフィルム（厚さ３０μｍ）
・層構成を以上のようにした以外は実施例１と同様のフタ材を作製し、同様に評価した。
【００３８】
＜実施例４＞
（フタ材の層構成）
・表面保護層：ＰＥＴフィルム（厚さ１２μｍ）
・接着剤
・印刷層
・紙基材層：片アート紙（坪量７９．１ｇ／ｍ２）
・押出樹脂層：押出ＰＥ（厚さ２０μｍ）
・金属箔層：アルミ箔（厚さ９μｍ）
・接着剤
・延伸フィルム層：二軸延伸ＰＥフィルム（厚さ２５μｍ）
・シーラント層：イージーピール樹脂（厚さ２０μｍ）
・層構成を以上のようにした以外は実施例１と同様のフタ材を作製し、同様に評価した。
【００３９】
＜実施例５＞
（フタ材の層構成）
・印刷層
・紙基材層：片アート紙（坪量７９．１ｇ／ｍ２）
・押出樹脂層：押出ＰＰ（厚さ２０μｍ）
・延伸フィルム層：二軸延伸ＰＰフィルム（厚さ２０μｍ）
・シーラント層：イージーピール樹脂（厚さ２０μｍ）
・層構成を以上のようにした以外は実施例１と同様のフタ材を作製し、同様に評価した。
【００４０】
＜比較例１＞
（フタ材の層構成）
・印刷層
・紙基材層：片アート紙（坪量１０４．７ｇ／ｍ２）
・押出樹脂層：押出ＰＥ（厚さ２０μｍ）
・金属箔層：アルミ箔（厚さ９μｍ）
・シーラント層：イージーピール樹脂（厚さ２０μｍ）
・層構成を以上のようにした以外は実施例１と同様のフタ材を作製し、同様に評価した。
【００４１】
＜比較例２＞
（フタ材の層構成）
・印刷層
・紙基材層：片アート紙（坪量１０４．７ｇ／ｍ２）
・接着剤
・延伸フィルム層：二軸延伸ＰＥＴフィルム（厚さ１２μｍ）
・接着剤
・金属箔層：アルミ箔（厚さ９μｍ）
・接着剤
・シーラント層：イージーピールフィルム（厚さ３０μｍ）
・層構成を以上のようにした以外は実施例１と同様のフタ材を作製し、同様に評価した。
【００４２】
評価結果を表１にまとめる。
【００４３】
【表１】
2020125148.tif 000003
【００４４】
表１からも明らかなように、実施例１〜５の本発明のフタ材においては破れが発生せず、良好な結果であった。比較例１においては延伸フィルム層がないため破れが発生した。比較例２においては、延伸フィルム層はあるが、シーラント層との間に金属箔層があるため破れを防ぐ効果が損なわれ、破れが発生した。
【符号の説明】
【００４５】
１、２・・・フタ材
１１・・・紙基材層
１２・・・延伸フィルム層
１３・・・シーラント層
１４・・・表面保護層
１５・・・印刷層
１６・・・押出樹脂層
１７・・・金属箔層
１８・・・接着剤
１９・・・タブ
２０・・・容器
２１・・・フランジ部
２２・・・開口部
【図１】
2020125148.tif 000004
【図２】
2020125148.tif 000005
【図３】
2020125148.tif 000006
【図４】
2020125148.tif 000007